(57)【要約】      （修正有）【課題】輝度の低下を抑制し、コントラストを従来のものより向上させることが可能なアゾ顔料分散体及び該アゾ顔料分散体を含む塗膜形成用着色組成物を提供すること。【解決手段】アゾ顔料、下記式（６）などの顔料誘導体、分散剤及び溶剤を含むアゾ顔料分散体、並びに、当該顔料分散体及び塗膜形成成分を含む塗膜形成用着色組成物。2020147682.tif 000039【選択図】なし【特許請求の範囲】
【請求項１】
アゾ顔料、下記式（１）で示される顔料誘導体、分散剤及び溶剤を含むアゾ顔料分散体。
【化１】
2020147682.tif 000031
（式（１）中、Ｒ１〜Ｒ４は、独立して水素原子又はハロゲン原子を示し、Ｒ５は、下記式（１−１）又は式（１−２）で表される基を示す。ｎは０より大きく２以下の実数である。）
【化２】
2020147682.tif 000032
（式（１−１）中、Ｑ１は水素原子、ハロゲン原子又はアルコキシ基を示し、Ｑ２は水素原子、ハロゲン原子又はアルコキシ基を示し、Ｑ３は炭素数１〜４のアルキル基を示す。＊は結合手であることを示す。）
【化３】
2020147682.tif 000033
（式（１−２）中、＊は結合手であることを示す。）
【請求項２】
アゾ顔料が、下記式（２）で示されるベースと下記式（３）で示されるカップラーとの反応生成物を８０重量％以上（固形分基準）含む請求項１記載のアゾ顔料分散体。
【化４】
2020147682.tif 000034
（式（２）中、Ｒ6はＲ８−ＮＨ−Ｃ（＝Ｏ）−で表される基、Ｒ７はハロゲン原子又はＲ９Ｏ−で表される基を示す。Ｒ８は水素原子又はフェニル基（−Ｃ６Ｈ５）を示す。Ｒ９は炭素数１〜４のアルキル基を示す。）
【化５】
2020147682.tif 000035
（式（３）中、Ｒ１０は、水素原子又はＲ１１−ＮＨ−Ｃ（＝Ｏ）−で表される基を示す。Ｒ１１は、下記式（３−１）で表される基を示す。）
【化６】
2020147682.tif 000036
（式（３−１）中、Ｒ１２はＲ１４−ＮＨ−Ｃ（＝Ｏ）−又はＲ１４−Ｃ（＝Ｏ）−ＮＨ−で表される基、Ｒ１３は水素原子、ハロゲン原子又はＲ１５Ｏ−で表される基を示す。Ｒ１４は水素原子又はフェニル基（−Ｃ６Ｈ５）を示す。Ｒ１５は炭素数１〜４のアルキル基を示す。＊は結合手であることを示す。）
【請求項３】
アゾ顔料が、上記式（２）、下記式（４）で示されるベースと、上記式（３）、下記式（５）で示されるカップラーの反応生成物を含み、式（２）と式（３）の反応生成物の含量（固形分基準）が８０〜９５重量％である、請求項２記載のアゾ顔料分散体。
【化７】
2020147682.tif 000037
【化８】
2020147682.tif 000038
（式（５）中、Ｒ１６は、−ＳＯ３Ｈ又は−ＣＯＯＨで表される基を示す。）
【請求項４】
式（２）に由来する成分と式（４）に由来する成分の重量比（（２）／（４））が９０．６／９．４〜９８．９／１．１であり、式（３）に由来する成分と式（５）に由来する成分の重量比（（３）／（５））が８２．４／１７．６〜９６．５／３．５である請求項３記載のアゾ顔料分散体。
【請求項５】
前記アゾ顔料の平均一次粒子径が２５〜７０ｎｍである請求項１〜４の何れか１項に記載のアゾ顔料分散体。
【請求項６】
請求項１〜５の何れか１項に記載のアゾ顔料分散体及び塗膜形成成分を含む塗膜形成用着色組成物。
【発明の詳細な説明】
【技術分野】
【０００１】
本発明は、顔料誘導体を含むアゾ顔料分散体及び該アゾ顔料分散体を含む塗膜形成用着色組成物に関するものである。
【背景技術】
【０００２】
アゾ顔料は、塗料、オフセットインク、グラビアインク、カラートナー、記録用インクジェットインク、カラーフィルターの着色剤等の着色剤として広く使用されている。これらの用途において形成される塗膜の輝度やコントラスト等の各種の特性を向上させるため、微細化されたアゾ顔料が用いられる場合がある。しかし、一般に、微細化された顔料を含む着色組成物では、その分散安定性が悪くなる傾向にあることが知られている。そこで、顔料等の分散安定性を確保するとともに、それら各種の特性を向上させるための方策が提案されている（特許文献１〜５）。
【０００３】
特許文献１には、有機顔料、該有機顔料と同一の骨格をもつ化合物のスルホン化物である顔料分散助剤Ａ、特定構造の顔料分散助剤Ｂ、顔料分散剤、並びに、有機溶剤を含有するカラーフィルター用赤色顔料分散物の製造において、分散助剤Ａと有機顔料を混合して微細化処理を行った後、顔料分散助剤Ｂ、顔料分散剤、有機溶媒を混合して分散処理する工程を行うことが記載されている。このように２種類の顔料分散助剤を用いることにより、顔料の微細分散性とその後の分散安定性が向上し、優れた色特性と高い透過度、コントラストを実現可能にするとされている。
【０００４】
特許文献２には、６００〜７００ｎｍの光波長領域における最大屈折率が１．８以下である赤色系アゾ顔料（ａ１）を含む着色剤（Ａ）と、樹脂（Ｂ）とを含むことを特徴とするカラーフィルター用着色組成物が記載されている。このような顔料（ａ１）を含む場合、高コントラスト比でありながら、顔料を過剰に微細化する必要がないために、安定性にも優れるとされている。
【０００５】
特許文献３には、Ｃ．Ｉ．ピグメントレッド２２１を含む顔料を微粒子化して得られる微粒子化物に、特定の構造を有する顔料分散助剤、３級アミノ基及び／又は４級アンモニウム基を有するアクリル系ブロック共重合体、及び有機溶剤を加え、分散させて顔料分散物を得た後、カラーフィルター用赤色顔料分散レジスト組成物とする方法が記載されている。この方法により、Ｃ．Ｉ．ピグメントレッド２２１を含む顔料の微細粒子の分散安定性が、従来技術と比較しても格段に向上させることができ、分散安定性、着色力、コントラスト、輝度、耐熱性、及び耐溶剤性に優れるカラーフィルター用赤色顔料分散レジスト組成物を提供することができるとされている。
【０００６】
特許文献４には、特定構造のナフトールレッドを特定構造の親水性ナフトール誘導体或いは親水性フェノール誘導体により表面処理することで、分散性、発色性、透明性に優れたナフトールレッドが得られることが記載されている。
【先行技術文献】
【特許文献】
【０００７】
【特許文献１】特開２０１１−１６２７２２号公報
【特許文献２】特開２０１２−１９８４５３号公報
【特許文献３】特開２０１６−６１９７９号公報
【特許文献４】特開２０１６−１０８４５１号公報
【発明の概要】
【発明が解決しようとする課題】
【０００８】
例えば、カラーフィルターが用いられる表示装置の分野においては、高画質化の市場の要望が強く、例えば特許文献１〜４に記載の発明を採用してもなお、改善の余地がある。例えば、塗膜のコントラストを向上することができても輝度は低下する場合がある。そこで、本発明の目的とするところは、輝度の低下を抑制し、コントラストを従来のものより向上させることが可能なアゾ顔料分散体及び該アゾ顔料分散体を含む塗膜形成用着色組成物を提供することにある。
【課題を解決するための手段】
【０００９】
前述の課題を解決するため、本発明者は鋭意検討を行った。その結果、特定の顔料誘導体を用いることで、得られる顔料分散体を含む塗膜の輝度の低下を抑制し、コントラストが従来のものより向上させることが可能であることを見出し、本発明を完成させた。
【００１０】
本発明の第一は、アゾ顔料、下記式（１）で示される顔料誘導体、分散剤及び溶剤を含むアゾ顔料分散体に関する。
【００１１】
【化１】
2020147682.tif 000002
【００１２】
（式（１）中、Ｒ１〜Ｒ４は、独立して水素原子又はハロゲン原子を示し、Ｒ５は、下記式（１−１）又は式（１−２）で表される基を示す。ｎは０より大きく２以下の実数である。）
【００１３】
【化２】
2020147682.tif 000003
【００１４】
（式（１−１）中、Ｑ１は水素原子、ハロゲン原子又はアルコキシ基を示し、Ｑ２は水素原子、ハロゲン原子又はアルコキシ基を示し、Ｑ３は炭素数１〜４のアルキル基を示す。＊は結合手であることを示す。）
【００１５】
【化３】
2020147682.tif 000004
【００１６】
（式（１−２）中、＊は結合手であることを示す。）
【００１７】
ここで、式（１−１）、式（１−２）中、＊は結合手であることを示すとは、「＊」で示した末端が窒素原子と直接結合することを示している。
【００１８】
本発明の実施形態では、アゾ顔料が、下記式（２）で示されるベースと下記式（３）で示されるカップラーとの反応生成物を８０重量％以上（固形分基準）含んでもよい。
【００１９】
【化４】
2020147682.tif 000005
【００２０】
（式（２）中、Ｒ6はＲ８−ＮＨ−Ｃ（＝Ｏ）−で表される基、Ｒ７はハロゲン原子又はＲ９Ｏ−で表される基を示す。Ｒ８は水素原子又はフェニル基（−Ｃ６Ｈ５）を示す。Ｒ９は炭素数１〜４のアルキル基を示す。）
【００２１】
【化５】
2020147682.tif 000006
【００２２】
（式（３）中、Ｒ１０は、水素原子又はＲ１１−ＮＨ−Ｃ（＝Ｏ）−で表される基を示す。Ｒ１１は、下記式（３−１）で表される基を示す。）
【００２３】
【化６】
2020147682.tif 000007
【００２４】
（式（３−１）中、Ｒ１２はＲ１４−ＮＨ−Ｃ（＝Ｏ）−又はＲ１４−Ｃ（＝Ｏ）−ＮＨ−で表される基、Ｒ１３は水素原子、ハロゲン原子又はＲ１５Ｏ−で表される基を示す。Ｒ１４は水素原子又はフェニル基（−Ｃ６Ｈ５）を示す。Ｒ１５は炭素数１〜４のアルキル基を示す。＊は結合手であることを示す。）
【００２５】
ここで、式（３−１）中、＊は結合手であることを示すとは、「＊」で示した末端が窒素原子と直接結合することを示している。即ち、Ｒ１０がＲ１１−ＮＨ−Ｃ（＝Ｏ）−で表される基である場合、Ｒ１０は下記式（３−２）で示される基である。尚、式（３−２）中、Ｒ１２、Ｒ１３は前述のとおりである。
【００２６】
【化７】
2020147682.tif 000008
【００２７】
本発明の実施形態では、アゾ顔料が、上記式（２）、下記式（４）で示されるベースと、上記式（３）、下記式（５）で示されるカップラーの反応生成物を含み、式（２）と式（３）の反応生成物の含量（固形分基準）が８０〜９５重量％であってもよい。
【００２８】
【化８】
2020147682.tif 000009
【００２９】
【化９】
2020147682.tif 000010
【００３０】
（式（５）中、Ｒ１６は、−ＳＯ３Ｈ又は−ＣＯＯＨで表される基を示す。）
【００３１】
本発明の実施形態では、式（２）に由来する成分と式（４）に由来する成分の重量比（（２）／（４））が９０．６／９．４〜９８．９／１．１であり、式（３）に由来する成分と式（５）に由来する成分の重量比（（３）／（５））が８２．４／１７．６〜９６．５／３．５であってもよい。
【００３２】
本発明の実施形態では、前記アゾ顔料の平均一次粒子径が２５〜７０ｎｍであってもよい。
【００３３】
本発明の第二は、前述のアゾ顔料分散体及び塗膜形成成分を含む塗膜形成用着色組成物に関する。
【発明の効果】
【００３４】
本発明によれば、輝度の低下を抑制し、コントラストを従来のものより向上させることが可能なアゾ顔料組成物及びその製造方法を提供することができる。
【発明を実施するための形態】
【００３５】
以下、本発明の実施形態を説明する。
【００３６】
実施形態に係るアゾ顔料分散体は、アゾ顔料、下記式（１）で示される顔料誘導体、分散剤及び溶剤を含む。
【００３７】
【化１０】
2020147682.tif 000011
【００３８】
（式（１）中、Ｒ１〜Ｒ４は、独立して水素原子又はハロゲン原子を示し、Ｒ５は、下記式（１−１）又は式（１−２）で表される基を示す。ｎは０より大きく２以下の実数である。）
【００３９】
【化１１】
2020147682.tif 000012
【００４０】
（式（１−１）中、Ｑ１は水素原子、ハロゲン原子又はアルコキシ基を示し、Ｑ２は水素原子、ハロゲン原子又はアルコキシ基を示し、Ｑ３は炭素数１〜４のアルキル基を示す。＊は結合手であることを示す。）
【００４１】
【化１２】
2020147682.tif 000013
【００４２】
（式（１−２）中、＊は結合手であることを示す。）
【００４３】
このような特定の顔料誘導体を用いることで、アゾ顔料分散体を用いて形成された塗膜の輝度の低下を抑制し、コントラストが向上する。その理由は、明らかではないが、特定の顔料誘導体が存在することで、目的とするアゾ顔料の結晶化、結晶成長が抑制されることに起因すると推測される。このように結晶化ないしは結晶成長が抑制されることでアゾ顔料の凝集も抑制され、輝度の低下を抑制し、コントラストを向上させることができると推測される。
【００４４】
顔料誘導体は、式（１）で示される構造を有するものであればよく、用途に応じて適宜選択することができる。例えば、カラーフィルター用途では、その製造過程で２００℃以上の高温に加熱する場合があるため、加熱後でも良好なコントラストを確保する（以下、「耐熱性」と称する。）観点からは、式（１）中のＲ１〜Ｒ４は、ハロゲン原子である場合に耐熱性が向上する傾向にある。ハロゲン原子としては、例えば、臭素原子、塩素原子、ヨウ素原子等が挙げられる。これらは、用途等に応じて適宜選択することができる。耐熱性の観点からは、塩素原子が好ましい。
【００４５】
式（１）中Ｒ５は、用途等に応じて、式（１−１）又は式（１−２）で表される基を適宜選択して採用することができる。例えば、カラーフィルター用途では、耐熱性の観点から、式（１−１）で表される基が好ましい。
【００４６】
式（１−１）中Ｑ１は、用途等に応じて、水素原子、ハロゲン原子又はアルコキシ基を適宜選択して採用することができる。このうち、耐熱性の観点からは、アルコキシ基が好ましい。アルコキシ基は、炭素数１〜６の鎖状又は環状の炭化水素基が酸素原子に結合した構造を有するものであればよい。例えば、カラーフィルター用途では、耐熱性の観点から、炭素数１〜６の鎖状の炭化水素基が好ましく、メチル基がより好ましい。また、ハロゲン原子としては、例えば、臭素原子、塩素原子、ヨウ素原子等が挙げられる。これらは、用途等に応じて適宜選択することができる。耐熱性の観点からは、塩素原子が好ましい。
【００４７】
式（１−１）中Ｑ２は、用途等に応じて、水素原子、ハロゲン原子又はアルコキシ基を適宜選択して採用することができる。耐熱性の観点からは、ハロゲン原子が好ましい。ハロゲン原子としては、例えば、臭素原子、塩素原子、ヨウ素原子等が挙げられる。これらは、用途等に応じて適宜選択することができる。耐熱性の観点からは、塩素原子がより好ましい。アルコキシ基は、炭素数１〜６の鎖状又は環状の炭化水素基が酸素原子に結合した構造を有するものであればよい。例えば、カラーフィルター用途では、耐熱性の観点から、炭素数１〜６の鎖状の炭化水素基が好ましく、メチル基がより好ましい。
【００４８】
式（１−１）中Ｑ３は、炭素数１〜４のアルキル基であればよく、その炭素数は、用途等に応じて、適宜選択することができる。アルキル基は、直鎖状でも分岐状でもよい。例えば、カラーフィルター用途では、耐熱性の観点から、炭素数は１又は２が好ましく、１がより好ましい。
【００４９】
式（１−１）で示される基としては、例えば、下記式（１−１−１）〜（１−１−４）で示される基が挙げられる。
【００５０】
【化１３】
2020147682.tif 000014
【００５１】
【化１４】
2020147682.tif 000015
【００５２】
式（１）中、ｎは、０より大きく２以下の実数であればよい。耐熱性の観点から、ｎは０．５より大きく１．５より小さい範囲が好ましい。ｎが０．５より小さいと耐熱性向上の効果が小さく、ｎが１．５より大きくても、耐熱性向上の効果が増していきにくくなるからである。
【００５３】
本発明の実施形態に係る顔料分散体には、顔料分散体あるいは塗膜形成用着色組成物中の粒子の分散安定性をより向上させる観点から、式（１）で示されるもの以外の顔料誘導体、分散樹脂等が含まれていてもよい。顔料誘導体の含有量（固形分又は有効成分）は、分散安定性の観点から、アゾ顔料１００重量部に対して合計で２〜１５重量部が好ましい。分散樹脂については、特に、塗膜形成成分が光重合性成分を含む場合に用いるのが好適である。このような分散樹脂としては、後述するアルカリ可溶性樹脂が挙げられる。分散樹脂は、塗膜形成成分として用いるアルカリ可溶性樹脂と同種の樹脂種でもよいし、異種の樹脂種であってもよい。分散樹脂の含量は、アゾ顔料及び顔料誘導体の合計１００重量部に対し、好ましくは１０〜５０重量部である。尚、式（１）で示されるもの以外の顔料誘導体及び分散樹脂の具体例については、後述する。
【００５４】
アゾ顔料としては、特に限定はなく、一般的なアゾ顔料を採用することができる。カラーインデックス番号で例示すると例えば、カラーインデックス番号で示すと、例えば、Ｃ．Ｉ．ピグメントレッド１、２、３、４、５、６、７、８、９、１０、１１、１２、１３、１４、１５、１６、１７、１８、１９、２１、２２、２３、３０、３１、３２、４０、４８：１、４８：２、４８：３、４８：４、４９：１、４９：２、５０：１、５０：２、５１、５２：１、５２：２、５３、５４、５５、５６、５７、５８：１、５８：２、５８：３、５８：４、５９、６０：１、６１、６２、６３：１、６３：２、６４：１、６５、６６、６７、６８、６９、７０、７７、９３、９５、９９、１１２、１１４、１１５、１１７、１１９、１３３、１３９、１４０、１４１、１４２、１４３、１４４、１４６、１４７、１４８、１５０、１５１、１５７、１６２、１６３、１６４、１６６、１７０、１７１、１７５、１７６、１８３、１８４、１８５、１８７、１８８、１９３、２００、２０８、２１０、２１２、２１４、２２０、２２１、２２２、２３７、２３８、２３９、２４２、２４３、２４５、２４７、２４８、２５３、２５８、２６１、２６２、２６６、２６７、２６８、２６９、２７３、２７４、等である。
【００５５】
輝度の低下を抑制し、コントラストを向上させる観点からは、下記式（２）で示されるベースと下記式（３）で示されるカップラーとの反応生成物を８０重量％以上（固形分基準）含むアゾ顔料が好ましい。
【００５６】
【化１５】
2020147682.tif 000016
【００５７】
（式（２）中、Ｒ6はＲ８−ＮＨ−Ｃ（＝Ｏ）−で表される基、Ｒ７はハロゲン原子又はＲ９Ｏ−で表される基を示す。Ｒ８は水素原子又はフェニル基（−Ｃ６Ｈ５）を示す。Ｒ９は炭素数１〜４のアルキル基を示す。）
【００５８】
【化１６】
2020147682.tif 000017
【００５９】
（式（３）中、Ｒ１０は、水素原子又はＲ１１−ＮＨ−Ｃ（＝Ｏ）−で表される基を示す。Ｒ１１は、下記式（３−１）で表される基を示す。）
【００６０】
【化１７】
2020147682.tif 000018
【００６１】
（式（３−１）中、Ｒ１２はＲ１４−ＮＨ−Ｃ（＝Ｏ）−又はＲ１４−Ｃ（＝Ｏ）−ＮＨ−で表される基、Ｒ１３は水素原子、ハロゲン原子又はＲ１５Ｏ−で表される基を示す。Ｒ１４は水素原子又はフェニル基（−Ｃ６Ｈ５）を示す。Ｒ１５は炭素数１〜４のアルキル基を示す。＊は結合手であることを示す。）
【００６２】
式（２）中、Ｒ６及びＲ７の結合位置は特に限定はない。Ｒ６は、ＮＨ２−Ｃ（＝Ｏ）−又はＣ６Ｈ５−ＮＨ−Ｃ（＝Ｏ）−で表される基であればよい。Ｒ７は、ハロゲン原子又はＲ９Ｏ−で表される基であればよい。ハロゲン原子としては、塩素原子、臭素原子等何れでもよい。Ｒ９は、炭素数１〜４のアルキル基であればよく、メチル基、エチル基、プロピル基又はブチル基であればよい。プロピル基及びブチル基は直鎖状でも分岐状でもよい。このようなベースとしては、例えば、３−アミノ−４−メトキシベンズアニライド、２−クロロ−５−メトキシアニリン、３−クロロ−６−メトキシアニリン等が挙げられる。
【００６３】
式（３）中、Ｒ１０は、水素原子又はＲ１１−ＮＨ−Ｃ（＝Ｏ）−で表される基であればよい。Ｒ１１は、前記式（３−１）で示される官能基であればよく、式（３−１）中Ｒ１２とＲ１３の結合位置は特に限定はない。Ｒ１２は、ＮＨ２−Ｃ（＝Ｏ）−若しくはＣ６Ｈ５−ＮＨ−Ｃ（＝Ｏ）−で表される基、又は、Ｈ−Ｃ（＝Ｏ）−ＮＨ−若しくはＣ６Ｈ５−Ｃ（＝Ｏ）−ＮＨ−で表される基であればよい。Ｒ１３は、ハロゲン原子又はＲ１５Ｏ−で表される基であればよい。ハロゲン原子としては、塩素原子、臭素原子等何れでもよい。Ｒ１５は、炭素数１〜４のアルキル基であればよく、メチル基、エチル基、プロピル基又はブチル基であればよい。プロピル基及びブチル基は直鎖状でも分岐状でもよい。このようなカップラーとしては、例えば、Ｎ−（５−クロロ−２−メトキシフェニル）−３−ヒドロキシ−２−ナフタレンカルボキシアミド、βナフトール等が挙げられる。
【００６４】
尚、式（３）において、Ｒ１１が式（３−１）で示される基の場合は、Ｒ１０は、下記式（３−２）で示される基である。式（３−２）中、Ｒ１２、Ｒ１３は前述のとおりである。また、＊は結合手を示す。
【００６５】
【化１８】
2020147682.tif 000019
【００６６】
輝度の低下を抑制し、コントラストをより向上させる観点からは、アゾ顔料が、上記式（２）、下記式（４）で示されるベースと、上記式（３）、下記式（５）で示されるカップラーの反応生成物を含み、式（２）と式（３）の反応生成物の含量（固形分基準）が８０〜９５重量％のアゾ顔料組成物であるのが好ましい。
【００６７】
【化１９】
2020147682.tif 000020
【００６８】
【化２０】
2020147682.tif 000021
（式（５）中、Ｒ１６は、−ＳＯ３Ｈ又は−ＣＯＯＨで表される基を示す。）
【００６９】
式（４）中、スルホン酸基の結合位置は特に限定はない。このような異種ベースは、ｐ−アミノ安息香酸（スルファニル酸）、ｏ−アミノ安息香酸（アンスラニル酸：anthranilic acid）、ｍ−アミノ安息香酸が挙げられる。異種のベースは１種用いてもよいし、２種以上用いてもよい。
【００７０】
式（５）中、Ｒ１６の結合位置は特に限定はない。Ｒ１６は−ＳＯ３Ｈ又は−ＣＯＯＨで表される基であればよいが、−ＣＯＯＨで表される基が好ましい。このような異種のカップラーとしては、例えば、β−ナフトール、ＢＯＮ酸、シェファー酸、Ｆ酸等が挙げられる。
【００７１】
このアゾ顔料組成物は、式（２）で示されるカップラーを主カップラー、式（３）で示されるベースを主ベースとして用い、主カップラーとは異なる異種のカップラー、主ベースとは異なる異種のベースの存在下で、主カップラーと主ベースを反応させて得られる反応生成物を含有するものであり、主カップラーと主ベースとの主反応生成物以外に、これら及び異種カップラーと異種ベースの任意の組み合わせの副反応生成物を含み得る。含有され得る副反応生成物は、条件等により異なる。このように、特定のアゾ顔料を構成する主ベースと主カップラーとは異種のベースとカップラーをも添加することで、輝度の低下を抑制し、コントラストを向上させることができる。その理由は、異種のベースとカップラーの存在により生成する主アゾ顔料以外の副反応生成物の存在により、目的とするアゾ顔料（主アゾ顔料）の結晶化、結晶成長が抑制されることに起因すると推測される。このように結晶化ないしは結晶成長が抑制されることで主アゾ顔料の凝集も抑制され、輝度の低下を抑制し、コントラストをより向上させることができると推測される。
【００７２】
アゾ顔料に含まれる主アゾ顔料と副生成物の組成については、副生成物の機能を発揮させ、輝度の低下を抑制し、コントラストをより向上させる観点から、式（２）に由来する成分と式（４）に由来する成分の重量比（（２）／（４））が９０．６／９．４〜９８．９／１．１であり、式（３）に由来する成分と式（５）に由来する成分の重量比（（３）／（５））が８２．４／１７．６〜９６．５／３．５であるのが好ましい。
【００７３】
主アゾ顔料と副生成物の組成は出発原料の組成比から把握が可能であるが、得られたアゾ顔料組成物を用い、ガスクロマトグラフィー質量分析法（ＧＣ／ＭＳ）により測定することも可能である。
【００７４】
前記式（２）で示されるベースと前記式（３）で示されるカップラーとの反応生成物は、従来公知の一般的なアゾ顔料の製造方法に従って得ることができる。或いは、市販のものを用いることもできる。また、これらに対して後述する微細化処理を行ってもよい。
【００７５】
一方、前記式（２）で示される主ベース、前記式（４）で示される異種ベースと、前記式（３）で示される主カップラー、前記式（５）で示される異種カップラーの反応生成物であり、前記式（２）と前記式（３）の反応生成物の含量（固形分基準）が８０〜９５重量％であるアゾ顔料組成物は、次のようにして得ることができる。
【００７６】
例えば、前記式（２）で示されるベースと前記式（３）で示されるカップラーとを反応させる際に、前記式（４）で示される異種のベースと前記式（５）で示される異種のカップラーを添加することで得ることができる。
【００７７】
異種のベース及びカップラーは、主ベースと主カップラーとを用いてカップリング反応させる際に存在していればよい。例えば、（１）主ベース及び異種ベースを含む溶液をジアゾ化したジアゾ化液と、主カップラー及び異種カップラーを含むカップラー溶液とを混合し、カップリング反応させる、（２）主ベースのジアゾ化液と主カップラーを含むカップラー溶液とを混合しカップリング反応させる際に、異種ベースのジアゾ化液と異種カップラーのカップラー溶液とを主ベース及び主カップラーとは別に添加して、カップリング反応させる、等の方法を採用することができる。ベースのジアゾ化及びカップリング反応は公知の条件を採用して行うことができる。
【００７８】
主ベースと異種ベースとの混合比は、主アゾ顔料を主要な着色剤として得るとともに、主アゾ顔料の特性を確保し、異種ベース及びカップラーに由来する生成物による所望のアゾ顔料の結晶化、結晶成長を効果的に抑制する観点から、主ベース１００重量部に対して、異種ベースを０．５〜４重量部となるように添加するのが好ましい。
【００７９】
主カップラーと異種カップラーとの混合比は、同様の理由により、主ベース１００重量部に対して、異種ベースを２〜２０重量部となるように添加するのが好ましい。
【００８０】
カップリング反応させた後、ろ過、水洗を行って乾燥させることで、アゾ顔料組成物の乾燥物が得られる。この乾燥物をそのままアゾ顔料組成物として用いることも可能である。乾燥物を粉砕した粉砕物をアゾ顔料組成物として用いることも可能である。乾燥物や粉砕物を微細化処理した微細化物をアゾ顔料組成物として用いることも可能である。
【００８１】
粉砕物は、ロールミル、ビーズミルなどの分散機により粉砕することで得ることができる。また、微細化物は、例えばソルトミリング法等により得ることができる。ソルトミリング法、特にソルベントソルトミリング法による微細化は、例えば、顔料組成物の乾燥物や粉砕物、水溶性無機塩及び水溶性溶剤を混合し、得られた混合物を、混練機等を用いて機械的に混練し、水溶性無機塩により顔料組成物を摩砕することにより行なわれる。このようなソルトミリングは、従来公知の条件を採用することができる。ソルトミリングを行った後、水洗し、水溶性無機塩、水溶性溶剤を除去し、微細化された顔料組成物が得られる。水洗は、水溶性無機塩及び水溶性溶剤が完全に除去されるまで行うのが好ましい。用途に応じて水を除去するため乾燥させてもよい。
【００８２】
微細化処理を行う際に、アゾ顔料の結晶化や結晶成長をより効果的に抑制する観点から顔料誘導体や樹脂等の表面処理剤の存在下で微細化処理を行ってもよい。例えば前述のソルベントソルトミリング法の場合は、顔料組成物を混練機で摩砕する際に、表面処理剤を存在させればよい。表面処理剤の添加は、混練開始時に全量添加してもよいし、混練開始後に複数回に分けて添加してもよい。
【００８３】
表面処理剤としての顔料誘導体は、式（１）で示されるものでもよいし、それ以外のものであってもよい。式（１）以外の顔料誘導体としては、例えば、式（１）中の基本骨格となるアゾ顔料以外の有機顔料を基本骨格とし、側鎖に酸性基や芳香族基を置換基として導入した化合物が挙げられる。母体骨格となる有機顔料は、具体的には、キナクリドン系顔料、フタロシアニン系顔料、アゾ系顔料（但し、式（１）の基本骨格に含まれるものを除く。）、キノフタロン系顔料、イソインドリン系顔料、イソインドリノン系顔料、キノリン顔料、ジケトピロロピロール顔料、ベンゾイミダゾロン顔料、ジオキサジン系顔料等が挙げられる。また、母体骨格としては、一般に、色素と呼ばれていないナフタレン系、アントラキノン系、トリアジン系、キノリン系等の淡黄色の芳香族多環化合物も含まれる。このような顔料誘導体としては、例えば、特開平１１−４９９７４号公報、特開平１１−１８９７３２号公報、特開平１０−２４５５０１号公報、特開２００６−２６５５２８号公報、特開平８−２９５８１０号公報、特開平１１−１９９７９６号公報、特開２００５−２３４４７８号公報、特開２００３−２４０９３８号公報、特開２００１−３５６２１０号公報、特開２００７−１８６６８１号公報、特開２００３−１６７１１２号公報、特開２０１３−１９９４７０号公報等に記載されているものを使用できる。
【００８４】
顔料誘導体の添加量（不揮発分又は固形分）は、アゾ顔料１００重量部に対して１〜２０重量部が好ましい。
【００８５】
表面処理剤としての樹脂は、例えば、ビニルエステル樹脂、アクリル樹脂等が挙げられる。表面処理剤としての樹脂の添加量は、アゾ顔料１００重量部に対して３〜３０重量部が好ましい。
【００８６】
微細化されたアゾ顔料の平均一次粒子径は、２５〜７０ｎｍであるのが好ましい。このような平均一次粒子径は、例えば、透過型電子顕微鏡（商品名：ＪＥＭ−１０１１、日本電子（株）製）による５万倍及び１０万倍の画像から、任意の微細化顔料粒子５０個を選択し、画像中に示された計測尺をもとに各微細化顔料粒子の最大粒径を測定し、算術平均として求めることができる。
【００８７】
式（１）で示される顔料誘導体及びそれ以外の顔料誘導体は、微細化処理を行う際に存在させる以外に、微細化処理後に添加して混合してもよい。
【００８８】
分散剤としては、例えば、樹脂型分散剤、界面活性剤型分散剤等が挙げられる。樹脂型顔料分散剤の具体例として、例えば、ポリウレタン、ポリエステル、不飽和ポリアミド、燐酸エステル、ポリカルボン酸及びそのアミン塩・アンモニウム塩・アルキルアミン塩、ポリカルボン酸エステル、水酸基含有ポリカルボン酸エステル、ポリシロキサン、変性ポリアクリレート等の油性分散剤、（メタ）アクリル酸−（メタ）アクリル酸エステル共重合体、（メタ）アクリル酸−スチレン共重合体、スチレン−マレイン酸共重合体等の水溶性樹脂や水溶性高分子化合物が挙げられる。
【００８９】
樹脂型分散剤は、市販のものを用いることができる。市販品の具体例は以下の通りであるが、これらに限定されるわけではない。
日本ルーブリゾール株式会社製：ソルスパース  ３０００、９０００、１３２４０、１７０００、２００００、２４０００、２６０００、２７０００、２８０００、３２０００、３２５００、３６０００、３８５００、３９０００、５５０００、４１０００、
ビックケミー・ジャパン株式会社製：Ｄｉｓｐｅｒｂｙｋ  １０８、１１０、１１２、１４０、１４２、１４５、１６１、１６２、１６３、１６４、１６６、１６７、１７１、１７４、１８２、１９０、２０００、２００１、２０５０、２０７０、２１５０、ＬＰＮ６９１９、ＬＰＮ２２１０１、ＬＰＮ２１１１６、ＬＰＮ２１７１５、
ＢＡＳＦ社製：ＥＦＫＡ  ４４０１、４４０３、４４０６、４３３０、４３４０、４０１０、４０１５、４０４６、４０４７、４０５０、４０５５、４０６０、４０８０、５０６４、５２０７、５２４４、
味の素ファインテクノ株式会社製：アジスパー−ＰＢ８２１（Ｆ）、ＰＢ８２２、ＰＢ８８０、
川研ファインケミカル株式会社製：ヒノアクトＴ−８０００、
楠本化成株式会社製：ディスパロンＰＷ−３６、ディスパロンＤＡ−３２５、３７５、７３０１、
大塚化学株式会社製：ＴＥＲＰＬＵＳ  Ｄ２０１５等。
【００９０】
樹脂型分散剤の分子量は、各成分の特性を考慮して適宜選択することができる。例えば、重量平均分子量は１０００〜１０００００であるものを用いることができる。
【００９１】
界面活性剤型顔料分散剤としては、ナフタレンスルホン酸ホルマリン縮合物塩、芳香族スルホン酸ホルマリン縮合物、ポリオキシエチレンアルキル燐酸エステル等のアニオン活性剤、ポリオキシエチレンアルキルエーテル等のノニオン活性剤、アルキルアミン塩、第四級アンモニウム塩等のカチオン活性剤等が挙げられる。
【００９２】
界面活性剤型分散剤は、市販のものを用いることができる。市販品の具体例は以下の通りであるが、これらに限定されるわけではない。
花王株式会社製：デモール  Ｎ、ＲＮ、ＭＳ、ＳＮ−Ｂ、エマルゲン  １２０、４３０、アセタミン  ２４、８６、コータミン２４Ｐ、
日光ケミカルズ株式会社製：ＮＩＫＫＯＬ  ＢＰＳ−２０、ＢＰＳ−３０、ＤＨＣ−３０、ＢＰＳＨ−２５、
第一工業製薬株式会社製：プライサーフ  ＡＬ、Ａ２０８Ｆ、
ライオン株式会社製：アーカード  Ｃ−５０、Ｔ−２８、Ｔ−５０、など。
【００９３】
分散剤は、１種又は２種以上含まれていてもよい。分散剤の含有量（固形分又は有効成分）は、分散安定性の観点から、アゾ顔料１００重量部に対して１０〜４０重量部が好ましい。ただし、分散剤の最適な添加量は、使用する顔料の種類との組み合わせなどにより、適宜、調整するとよい。
【００９４】
溶剤としては、後述する塗膜形成成分の種類などに応じて適宜選択することができ、例えば、芳香族系、ケトン系、エステル系、グリコールエーテル系、アルコール系、脂肪族系等の各種の有機溶剤が挙げられる。このうち、塗膜形成性の観点からは、芳香族系、ケトン系、エステル系、グリコールエーテル系から選択される有機溶剤が好ましい。有機溶剤は、１種のみでもよいし、２種以上組み合わせたものでもよい。
【００９５】
芳香族系の有機溶剤としては、例えば、トルエン、キシレン、エチルベンゼン等の芳香族炭化水素類が挙げられる。
【００９６】
ケトン系の有機溶剤としては、例えば、メチルエチルケトン、メチルイソブチルケトン、ジイソブチルケトン、アセチルアセトン、イソホロン、アセトフェノン、シクロヘキサノン等が挙げられる。
【００９７】
エステル系の有機溶剤としては、例えば、酢酸エチル、酢酸−ｎ−ブチル、酢酸イソブチル、酢酸イソプロピル、プロピオン酸メチル、酢酸−３−メトキシブチル、エチルグリコールアセテート、プロピレングリコールモノメチルエーテルアセテート（ＰＭＡ）、プロピレングリコールモノエチルエーテルアセテート、３−メチル−３−メトキシブチルアセテート、モノクロロ酢酸メチル、モノクロロ酢酸エチル、モノクロロ酢酸ブチル、アセト酢酸メチル、アセト酢酸エチル、ブチルカルビトールアセテート、乳酸ブチル、エチル−３−エトキシプロピオネート、エチレングリコールモノブチルエーテルアセテート、エチレングリコールモノメチルエーテルアセテート、酢酸プロピル、１，３−ブチレングリコールジアセテート等が挙げられる。
【００９８】
グリコールエーテル系の有機溶剤としては、例えば、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノ−ｎ−プロピルエーテル、エチレングリコールモノ−ｉｓｏ−プロピルエーテル、ジエチレングリコールモノ−ｉｓｏ−プロピルエーテル、エチレングリコールモノ−ｎ−ブチルエーテル、ジエチレングリコールモノ−ｎ−ブチルエーテル、トリエチレングリコールモノ−ｎ−ブチルエーテル、エチレングリコールモノ−ｔ−ブチルエーテル、ジエチレングリコールモノ−ｔ−ブチルエーテル、１−メチル−１−メトキシブタノール、プロピレングリコールモノメチルエーテル、プロピレングリコールモノエチルエーテル、プロピレングリコールモノ−ｔ−ブチルエーテル、プロピレングリコールモノ−ｎ−プロピルエーテル、プロピレングリコールモノ−ｉｓｏ−プロピルエーテル、ジプロピレングリコールモノメチルエーテル、ジプロピレングリコールモノエチルエーテル、ジプロピレングリコールモノ−ｎ−プロピルエーテル、ジプロピレングリコールモノ−ｉｓｏ−プロピルエーテル、プロピレングリコールモノ−ｎ−ブチルエーテル、ジプロピレングリコールモノ−ｎ−ブチルエーテル等の水溶性のグリコールエーテル類、
エチレングリコールモノヘキシルエーテル、エチレングリコール−２−エチルヘキシルエーテル、エチレングリコールフェニルエーテル、ジエチレングリコール−ｎ−ヘキシルエーテル、ジエチレングリコール−２−エチルヘキシルエーテル、プロピレングリコールモノブチルエーテル、ジプロピレングリコールモノブチルエーテル、ジプロピレングリコールプロピルエーテル、プロピレングリコールメチルエーテルプロピオネート等の非水溶性のグリコールエーテル類等が挙げられる。
【００９９】
アルコール系の有機溶剤としては、例えば、エタノール、メタノール、ブタノール、プロパノール、イソプロパノール等の炭素数１〜４のアルキルアルコール類、
エチレングリコール、プロピレングリコール、ジエチレングリコール、ペンタメチレングリコール、トリメチレングリコール、２−ブテン−１，４−ジオール、２−エチル−１，３−ヘキサンジオール、２−メチル−２，４−ペンタンジオール、トリプロピレングリコール、分子量２０００以下のポリエチレングリコール、１，３−プロピレングリコール、イソプロピレングリコール、イソブチレングリコール、１，４−ブタンジオール、１，３−ブタンジオール、１，５−ペンタンジオール、１，６−ヘキサンジオール、グリセリン、メソエリスリトール、ペンタエリスリトール等が挙げられる。
【０１００】
脂肪族系の有機溶剤としては、例えば、ｎ−ペンタン、ｎ−ヘキサン、ｎ−ヘプタン等の脂肪族炭化水素等が挙げられる。
【０１０１】
溶剤の添加量は、取り扱い性の観点から、アゾ顔料等を含む固形分の濃度が顔料分散体全体中１０〜３０重量％となるように添加することができる。
【０１０２】
本発明の顔料分散体の実施形態には、前述した成分以外に他の添加剤を含んでもよい。他の添加剤としては、他の顔料、染料、酸化防止剤、凝集防止剤、表面調整剤（レベリング剤）等が挙げられる。他の顔料や染料は、調色のために前述の主アゾ顔料と併用する顔料や染料である。
【０１０３】
顔料分散体は、例えば、前述の各成分をビーズミル、サンドミル、ディスパー等の公知の分散機に添加し、分散することで得ることができる。各成分の添加の仕方は特に限定はなく、各成分を同時に混合したものを分散処理してもよい。また、顔料を複数種使用する場合、各顔料及び溶剤と、分散剤及び／又は他の任意成分とを混合したものを分散して顔料毎に顔料分散体を調製し、それら顔料分散体を混合した後、再度分散してもよい。その他の方法でもよい。
【０１０４】
以上のようなアゾ顔料分散体は、塗料、オフセットインク、グラビアインク、カラートナー、記録用インクジェットインク、カラーフィルターの着色剤等の着色剤として用いることができる。輝度の低下を抑制し、コントラストを従来よりも向上させることができるため、画像表示装置のカラーフィルター等の着色剤として特に好適である。また、近年、カラーフィルターを用いた画像表示装置では、光源のバックライトとして冷陰極管、発光ダイオード、有機ＥＬ素子等各種の光源が採用されているが、着色力の強い顔料であるため、いずれの光源を用いても、色再現性が良好で、種々の色域で良好な輝度を呈し得る。
【０１０５】
実施形態に係る塗膜形成用着色組成物は、前述のアゾ顔料分散体及び塗膜形成成分を含む。前述のアゾ顔料分散体を含むことで、輝度の低下が抑制され、良好なコントラストを有する塗膜を形成することができる。そのため、例えば、カラーフィルター用途の着色剤等として好適である。
【０１０６】
塗膜形成成分としては、例えば、熱可塑性ウレタン系樹脂、（メタ）アクリル系樹脂、ポリアミド系樹脂、ポリイミド系樹脂、スチレン・マレイン酸系樹脂、ポリエステル系樹脂、シリコーン樹脂、カルド樹脂等の重合体、光重合性成分等の重合性の成分等が挙げられる。
【０１０７】
重合体としては、アルカリ領域の溶液に溶解性を示すアルカリ可溶性樹脂が好ましい。アルカリ可溶性樹脂を含有すると、例えばカラーフィルターの製造時のフォトリソグラフィ工程において、パターン形成に顔料組成物を適用した際に、パターン形成性をより向上させることができる。
【０１０８】
このようなアルカリ可溶性樹脂としては、特開２００９−１７９７８９号公報に記載のものを用いることができる。簡単に述べると、アルカリ可溶性樹脂としては、例えば、線状有機高分子重合体であって、分子（好ましくは、アクリル系共重合体、スチレン系共重合体を主鎖とする分子）中に少なくとも１つのアルカリ可溶性を促進する基（例えば、カルボキシル基、リン酸基、スルホン酸基など）を有するアルカリ可溶性樹脂の中から適宜選択することができる。このうち、更に好ましくは、有機溶剤に可溶で弱アルカリ水溶液により現像可能なものである。
【０１０９】
アルカリ可溶性樹脂の重量平均分子量は、現像性の観点からは、５０００〜５００００が好ましい。
【０１１０】
アルカリ可溶性樹脂は、種々のものが市販されており、その具体例は以下の通りであるが、これらに限定されるわけではない。
昭和高分子株式会社製：リポキシＳＰＣ−２０００、
三菱レイヨン株式会社製：ダイヤナ−ルＮＲシリーズ、
Ｄｉａｍｏｎｄ  ｈａｍｒｏｃｋ  Ｃｏ．Ｌｔｄ．，製：Ｐｈｏｔｏｍｅｒ６１７３（ＣＯＯＨ含有Ｐｏｌｙｕｒｅｔｈａｎｅ  ａｃｒｙｌｉｃ  ｏｌｉｇｏｍｅｒ）、
大阪有機化学工業株式会社製：ビスコートＲ−２６４、ＫＳレジスト１０６、ＳＯＰ−００５、
ダイセル化学工業株式会社製：サイクロマーＰシリーズ、プラクセルＣＦ２００シリーズ、
ダイセルユーシービー株式会社製：Ｅｂｅｃｒｙｌ  ３８００、
株式会社日本触媒製：アクリキュアー（登録商標）ＲＤ−Ｙ−５０３、ＲＤ−Ｙ−７０２−Ａ、ＢＸ−Ｙ−１０、
綜研化学株式会社製：フォレット（登録商標）ＺＡＨ１１０等。
【０１１１】
重合体の着色組成物中における含有量としては、着色組成物の全固形分中で、１０〜４０重量％が好ましい。前述の分散樹脂を用いる場合は、合計量である。
【０１１２】
重合性の成分としては、現像（ネガ現像）により、パターニングを施すことが容易であることから、光重合性成分が好ましい。
【０１１３】
光重合性の成分としては、光重合性化合物及び光重合開始剤を含む。このような光重合性化合物及び光重合開始剤は、例えば、特開２００９−１７９７８９号公報に記載のものを用いることができる。詳述すると、このような光重合性化合物は、少なくとも一個のエチレン性不飽和二重結合を有する付加重合性化合物であり、末端エチレン性不飽和結合を少なくとも１個、好ましくは２個以上有する化合物から選ばれる。このような化合物群は当該技術分野において広く知られるものであり、本発明においてはこれらを特に限定無く用いることができる。光重合性化合物は、例えば、モノマー、プレポリマー、すなわち２量体、３量体及びオリゴマー、又はそれらの混合物並びにそれらの共重合体などの化学的形態をもつ。
【０１１４】
モノマーの例としては、不飽和カルボン酸（例えば、アクリル酸、メタクリル酸、イタコン酸、クロトン酸、イソクロトン酸、マレイン酸など）や、そのエステル類、アミド類が挙げられ、好ましくは、不飽和カルボン酸と脂肪族多価アルコール化合物とのエステル、不飽和カルボン酸と脂肪族多価アミン化合物とのアミド類が用いられる。また、ヒドロキシル基やアミノ基、メルカプト基等の求核性置換基を有する不飽和カルボン酸エステル或いはアミド類と単官能若しくは多官能イソシアネート類或いはエポキシ類との付加反応物、及び単官能若しくは、多官能のカルボン酸との脱水縮合反応物等も好適に使用される。また、イソシアネート基や、エポキシ基等の親電子性置換基を有する不飽和カルボン酸エステル或いはアミド類と単官能若しくは多官能のアルコール類、アミン類、チオール類との付加反応物、更にハロゲン基や、トシルオキシ基等の脱離性置換基を有する不飽和カルボン酸エステル或いはアミド類と単官能若しくは多官能のアルコール類、アミン類、チオール類との置換反応物も好適である。また、別の例として、上記の不飽和カルボン酸の代わりに、不飽和ホスホン酸、スチレン、ビニルエーテル等に置き換えた化合物群を使用することも可能である。
【０１１５】
光重合性化合物の着色組成物中における含有量は、着色組成物中の全不揮発性成分に対して、５〜７０重量％が好ましい。また、これらは単独で用いても２種以上併用してもよい。その他、光重合性化合物の使用法は、酸素に対する重合阻害の大小、解像度、かぶり性、屈折率変化、表面粘着性等の観点から適切な構造、配合、添加量を任意に選択できる。
【０１１６】
前記光重合開始剤としても、特開２００９−１７９７８９号公報に記載のものを用いることができる。例えば、アセトフェノン系、ケタール系、ベンゾフェノン系、ベンゾイン系、ベンゾイル系、キサントン系、活性ハロゲン化合物（トリアジン系、オキサジアゾール系、クマリン系）、アクリジン系、ビイミダゾール系、オキシムエステル系等である。
これらのうち、ベンゾフェノン系光重合開始剤の具体例としては、例えば、ベンゾフェノン、４，４’−ビス（ジメチルアミノ）ベンゾフェノン、４，４’−ビス（ジエチルアミノ）ベンゾフェノン、４，４’−ジクロロベンゾフェノン等が挙げられる。
【０１１７】
光重合開始剤の着色組成物中における含有量は、着色組成物の全不揮発成分に対して、０．１〜１０質量％が好ましい。光重合開始剤の含有量がこの範囲内であると、重合反応を良好に進行させて強度の良好な膜形成が可能である。
【０１１８】
着色組成物には、塗膜形成成分として光重合性成分を含む場合に、前述のアルカリ可溶性樹脂を含有してもよい。
【０１１９】
本発明の塗膜形成用着色組成物の実施形態には、前述した成分以外に他の添加剤を含んでもよい。他の添加剤としては、例えば、増感剤（増感色素）、連鎖移動剤、フッ素系有機化合物、熱重合開始剤、熱重合成分、充填剤、界面活性剤、密着促進剤、酸化防止剤、凝集防止剤、表面調整剤（レベリング剤）等が挙げられる。これらは、顔料分散体の成分に応じて、適宜選択することができる。
【０１２０】
塗膜形成用着色組成物は、前述の各成分をビーズミル、サンドミル、ディスパー等の公知の分散機に添加し、分散することで得ることができる。
【実施例】
【０１２１】
以下、実施例に基づき本発明の実施形態を詳細に説明する。
【０１２２】
（製造例１）
濃硫酸５００重量部、パラホルムアルデヒド５．３重量部、フタルイミド２３．５重量部を混合し、２２℃で１時間撹拌して反応させた。次いで、これに３−アミノ−４−メトキシベンズアニライドを３６．３重量部加え、５０℃に加熱し、３時間撹拌して反応させた。得られた反応液を多量の冷水と混合して結晶を析出させた。得られた結晶を濾別した後、純水で洗浄し、２８５重量部（固形分３７重量％）の淡黄色ペーストを得た。
【０１２３】
これとスルファニル酸０．５重量部を水６００重量部に分散させ、３５％塩酸水溶液５７．５重量部を加えて５０分間撹伴した。氷を加えて０〜５℃の温度条件に設定し、１９％亜硝酸ソーダ水溶液６２重量部を加えて３０分間撹伴後、過剰の亜硝酸を消去するためのスルファミン酸１．２重量部を加えた。更に、酢酸ソーダ６０重量部、８０％酢酸３０重量部を添加して、ジアゾニウム塩溶液とした。
【０１２４】
これとは別に、Ｎ−（５−クロロ−２−メトキシフェニル）−３−ヒドロキシ−２−ナフタレンカルボキシアミド４８重量部と異種カップラーとしてＢＯＮ酸１．８重量部を水１４００重量部、３０％苛性ソーダ２５重量部と共に温度８０℃以下で溶解させ、カップラー溶液とした。この溶液を１０℃以下の温度条件で上記ジアゾニウム塩溶液に添加し、カップリング反応を行い、８５℃で加熱処理した。この反応混合物を濾過し、水洗を行った後、１００℃で乾燥させた。その後、乾燥物を粉砕し、顔料誘導体１を含む粉砕物を得た。
【０１２５】
得られた顔料誘導体１の化学構造の同定は、（株）島津製作所製ＡＸＩＭＡ−ＣＦＲ  ｐｌｕｓ型マトリックス支援レーザー脱離イオン化−飛行時間型質量分析計（ＭＡＬＤＩ−ＴＯＦ−ＭＳ）にて、２，５−ジヒドロキシ安息香酸（ＤＨＢＡ）をマトリックスとして、正イオンモードで測定することにより行った。その結果、ｍ／ｚ＝７４０に分子イオンピークが観測された。この値は、一般式（１）におけるＲ５が式（１−１−１）で表される基に相当するモノアイソトピック質量と一致する。
【０１２６】
以上のようにして、式（１）においてＲ１〜Ｒ４が水素原子で、Ｒ５が式（１−１−１）で表される基で、ｎが１．０である顔料誘導体１を得た。
【０１２７】
（製造例２）
フタルイミドを２３．５重量部用いるのに替えて、ジクロロフタルイミドを３０．０重量部用い、濃硫酸を５００重量部から１０００重量部とした以外は、製造例１と同様の操作を行って、顔料誘導体２を含む粉砕物を得た。得られた顔料誘導体２の化学構造の同定は、（株）島津製作所製ＡＸＩＭＡ−ＣＦＲ  ｐｌｕｓ型マトリックス支援レーザー脱離イオン化−飛行時間型質量分析計（ＭＡＬＤＩ−ＴＯＦ−ＭＳ）にて、２，５−ジヒドロキシ安息香酸（ＤＨＣＡ）をマトリックスとして、負イオンモードで測定することにより行った。その結果、ｍ／ｚ＝８０６に分子イオンピークが観測された。この値は、式（１）においてＲ１、Ｒ４が水素原子、Ｒ２、Ｒ３が塩素原子、Ｒ５が式（１−１−１）で示される基に相当するモノアイソトピック質量と一致する。
【０１２８】
以上のようにして、式（１）においてＲ１、Ｒ４が水素原子、Ｒ２、Ｒ３が塩素原子で、Ｒ５が式（１−１−１）で表される基で、ｎが１．０である顔料誘導体２を得た。
【０１２９】
（製造例３）
フタルイミドを２３．５重量部用いるのに替えて、３，４，５，６−テトラクロロフタルイミドを４５．４重量部用い、濃硫酸を５００重量部から１０００重量部とした以外は、製造例１と同様の操作を行って、顔料誘導体３を含む粉砕物を得た。製造例１の場合と同様にして顔料誘導体３の化学構造の同定を行ったところ、ｍ／ｚ＝８７６に分子イオンピークが観測された。この値は、式（１）においてＲ１〜Ｒ４が塩素原子、Ｒ５が式（１−１−１）で表される基に相当するモノアイソトピック質量と一致する。
【０１３０】
以上のようにして、式（１）においてＲ１〜Ｒ４が塩素原子、Ｒ５が式（１−１−１）で表される基で、ｎが１．０である顔料誘導体３を得た。
【０１３１】
（製造例４）
Ｎ−（５−クロロ−２−メトキシフェニル）−３−ヒドロキシ−２−ナフタレンカルボキシアミド４８重量部用いるのに替えて、Ｎ−（５−クロロ−２，４−ジメトキシフェニル）−３−ヒドロキシ−２−ナフタレンカルボキシアミドを５２重量部用いた以外は、製造例１と同様の操作を行って、顔料誘導体４を含む粉砕物を得た。製造例１の場合と同様にして顔料誘導体４の化学構造の同定を行ったところ、ｍ／ｚ＝７７０に分子イオンピークが観測された。この値は、式（１）においてＲ１〜Ｒ４が水素原子、Ｒ５が式（１−１−１）で表される基に相当するモノアイソトピック質量と一致する。
【０１３２】
以上のようにして、式（１）においてＲ１〜Ｒ４が水素原子、Ｒ５が式（１−１−１）で表される基で、ｎが１．０である顔料誘導体４を得た。
【０１３３】
（製造例５）
Ｎ−（５−クロロ−２−メトキシフェニル）−３−ヒドロキシ−２−ナフタレンカルボキシアミド４８重量部用いるのに替えて、Ｎ−（４−クロロ−２，５−ジメトキシフェニル）−３−ヒドロキシ−２−ナフタレンカルボキシアミドを５２重量部用いた以外は、製造例１と同様の操作を行って、顔料誘導体５を含む粉砕物を得た。製造例１の場合と同様にして顔料誘導体５の化学構造の同定を行ったところ、ｍ／ｚ＝７７０に分子イオンピークが観測された。この値は、下記式（６）に相当するモノアイソトピック質量と一致する。以上のようにして、下記式（６）で示される顔料誘導体５を得た。
【０１３４】
【化２１】
2020147682.tif 000022
【０１３５】
（製造例６）
Ｎ−（５−クロロ−２−メトキシフェニル）−３−ヒドロキシ−２−ナフタレンカルボキシアミド４８重量部用いるのに替えて、Ｎ−（２，３−ジヒドロー２−オキソー１Ｈ−ベンズイミダゾルー５−イル）−３−ヒドロキシナフタレンー２−カルボキシアミドを４８重量部用いた以外は、製造例１と同様の操作を行って、顔料誘導体６を含む粉砕物を得た。製造例１の場合と同様にして化学構造の同定を行ったところ、ｍ／ｚ＝７３２に分子イオンピークが観測された。この値は、下記式（７）に相当するモノアイソトピック質量と一致する。以上のようにして、下記式（７）で示される顔料誘導体６を得た。
【０１３６】
【化２２】
2020147682.tif 000023
【０１３７】
（製造例７）
Ｎ−（５−クロロ−２−メトキシフェニル）−３−ヒドロキシ−２−ナフタレンカルボキシアミド４８重量部用いるのに替えて、Ｎ−（２−エトキシフェニル）−３−ヒドロキシ−２−ナフタレンカルボキシアミドを４６重量部用いた以外は、製造例１と同様の操作を行って、顔料誘導体７を含む粉砕物を得た。製造例１の場合と同様にして化学構造の同定を行ったところ、ｍ／ｚ＝７２０に分子イオンピークが観測された。この値は、下記式（８）に相当するモノアイソトピック質量と一致する。以上のようにして、下記式（８）で示される顔料誘導体７を得た。
【０１３８】
【化２３】
2020147682.tif 000024
【０１３９】
（製造例８）
３−アミノ−４−メトキシベンズアニライド５０重量部と異種ベースとしてスルファニル酸１．２重量部を水１０００重量部に分散させ、氷を加えて０〜５℃の温度条件に設定し、３５％塩酸水溶液５５重量部を加えて３０分間撹伴した。その後、３０％亜硝酸ソーダ水溶液５０重量部を加えて６０分間撹伴後、過剰の亜硝酸を消去するためのスルファミン酸１．２重量部を加えた。更に、酢酸ソーダ４０重量部、９０％酢酸５８重量部を添加して、ジアゾニウム塩溶液とした。これとは別に、Ｎ−（５−クロロ−２−メトキシフェニル）−３−ヒドロキシ−２−ナフタレンカルボキシアミド６４ｇ重量部と異種カップラーとしてＢＯＮ酸４．４重量部を水１０００重量部、苛性ソーダ２５重量部と共に温度８０℃以下で溶解させ、カップラー溶液とした。この溶液を１０℃以下の温度条件で上記ジアゾニウム塩溶液に添加し、カップリング反応を行い、９０℃で加熱処理した。この反応混合物を濾過し、水洗を行った後、１００℃で乾燥させた。その後、乾燥物を粉砕し、粉砕物を得た。３−アミノ−４−メトキシベンズアニライドのジアゾ化物とＮ−（５−クロロ−２−メトキシフェニル）−３−ヒドロキシ−２−ナフタレンカルボキシアミドの反応生成物であるピグメントレッド２６９の含量は、８９．１重量％であった。主ベース（１）と異種ベース（３）に由来する成分の重量比（（１）／（３））は、９７．１／２．９、主カップラー（２）と異種カップラー（４）に由来する成分の重量比（（２）／（４））は、９１．７／８．３であった。
【０１４０】
得られた粉砕物を以下のようにして微細化処理を行って微細化されたアゾ顔料組成物を得た。すなわち、粉砕物３００ｇ、表面処理剤４５ｇ（リポキシ（登録商標）ＳＰＣ２０００、昭和電工（株）、ビニルエステル樹脂）、摩砕剤として芒硝３０００ｇ、粘結剤としてエチレングリコール（（株）日本触媒製）８００ｇを、双腕型混練機（モリヤマ製、５ＬニーダーΣ型、以下、ニーダーという。）に仕込み、ニーダー中の混練物の温度が４０℃になるように温度をコントロールして９時間混練した。混練が終了したら混練物を取り出し、予め脱イオン水を１６Ｌ溜めておいた温調可能なタンク内に移し、撹拌装置で、回転数１８０ｒｐｍで３０分撹拌し、３５％塩酸でｐＨを２．３〜２．５に調整した後、さらに１時間撹拌し、混練物を分散した。その分散液をヌッチェに移して濾過し、洗浄排水の電気伝導度が３μＳ／ｃｍ以下になるまで残渣を脱イオン水で洗浄した。水洗後の水分を含んだ残渣を取り出し、乾燥用棚（材質ＳＵＳ３０４）に採って、乾燥機に移して９５℃、２０時間乾燥させた。乾燥物を粉砕機（協立理工（株）製、小型粉砕機、サンプルミルＳＫ−Ｍ２）で粉砕し、微細化された紛体状のアゾ顔料組成物を得た。微細化されたアゾ顔料組成物中の粒子の平均一次粒子径は、５０ｎｍであった。
【０１４１】
（製造例９）
スルファニル酸及びＢＯＮ酸を添加しなかったこと以外は、製造例８と同様にして乾燥物を得た後、微細化処理を行って、紛体状のアゾ顔料を得た。得られたアゾ顔料中の粒子の平均一次粒子径は、９０ｎｍであった。
【０１４２】
（製造例１０）
【０１４３】
Ｃ．Ｉ．ピグメントオレンジ３８（Ｃｌａｒｉａｎｔ社製、製品名ＮＯＶＯＰＥＲＭ  ＲＥＤ  ＨＦＧ、アゾ顔料）３００ｇ、表面処理剤４５ｇ（リポキシ（登録商標）ＳＰＣ２０００、昭和電工（株）、ビニルエステル樹脂）、摩砕剤として芒硝３０００ｇ、粘結剤としてエチレングリコール（（株）日本触媒製）８００ｇを、双腕型混練機（モリヤマ製、５ＬニーダーΣ型、以下、ニーダーという。）に仕込み、ニーダー中の混練物の温度が４０℃になるように温度をコントロールして９時間混練した。混練が終了したら混練物を取り出し、予め脱イオン水を１６Ｌ溜めておいた温調可能なタンク内に移し、撹拌装置で、回転数１８０ｒｐｍで３０分撹拌し、３５％塩酸でｐＨを２．３〜２．５に調整した後、さらに１時間撹拌し、混練物を分散した。その分散液をヌッチェに移して濾過し、洗浄排水の電気伝導度が３μＳ／ｃｍ以下になるまで残渣を脱イオン水で洗浄した。水洗後の水分を含んだ残渣を取り出し、乾燥用棚（材質ＳＵＳ３０４）に採って、乾燥機に移して９５℃、２０時間乾燥させた。乾燥物を粉砕機（協立理工（株）製、小型粉砕機、サンプルミルＳＫ−Ｍ２）で粉砕し、微細化された紛体状のアゾ顔料組成物を得た。微細化されたアゾ顔料組成物中の粒子の平均一次粒子径は、４０ｎｍであった。
【０１４４】
［試験例Ａ］
（実施例Ａ１）
製造例８で得られたアゾ顔料組成物：１２．０重量％、製造例１で得られた顔料誘導体１：１．２重量％（アゾ顔料組成物に対して１０．０重量％）（以下、アゾ顔料組成物と顔料誘導体を合わせて着色剤成分と称する場合がある。）、高分子系分散剤（ビックケミー・ジャパン社製、Ｄｉｓｐｅｒｂｙｋ  ＬＰＮ−２１７１５）：固形分量が着色剤成分に対して４０重量％、分散樹脂（綜研化学株式会社製、フォレット（登録商標）ＺＡＨ１１０、固形分３５．０％、アルカリ可溶性）：固形分量が着色剤成分に対して３０重量％、溶剤としてプロピレングリコールモノメチルエーテル（ＰＭ）：８重量％、溶剤としてプロピレングリコールモノメチルエーテルアセテート（ＰＭＡ）：残部を、内容量５５０ｍｌの撹拌機（一軸ミキサー）に投入し、１０分間撹拌を行った。次に、平均粒径０．８ｍｍのジルコニアビーズ（東レ株式会社製、Ｔｏｒａｙ  ｃｅｒａｍ  粉砕ボール）４倍量を添加して、４０℃恒温槽中、３０分間撹拌し分散処理を行った。その後、アゾ顔料組成物が１９重量％となるようにＰＭＡを添加し、１０分間撹拌を行い、ろ過により、ジルコニアビーズを除去した。次に、平均粒径０．１ｍｍのジルコニアビーズ（東レ株式会社製、Ｔｏｒａｙ  ｃｅｒａｍ  粉砕ボール）を重量にして全体仕込み量の４倍量添加し、４０℃恒温槽中９０分間撹拌し分散処理を行った。その後、アゾ顔料組成物が１２重量％となるようにＰＭＡを添加し、１０分間撹拌を行い、フィルター（ＰＡＬＬ社製、ＰＡＬＬ  ＨＤＣＩＩ  Ｍｅｍｂｒａｎｅ  Ｆｉｌｔｅｒ）を用いたろ過により、ジルコニアビーズを除去し、顔料分散体Ａ１を得た。
【０１４５】
（実施例Ａ２）
製造例８で得られたアゾ顔料組成物に替えて、製造例９で得られたアゾ顔料を用いた以外は、実施例Ａ１と同様にして顔料分散体Ａ２を得た。
【０１４６】
（比較例Ａ１）
製造例８で得られたアゾ顔料組成物：２２．５重量％、製造例１で得られた顔料誘導体１：２．５重量％に替えて、製造例８で得られたアゾ顔料組成物：２５重量％とした以外は、実施例Ａ１と同様にして顔料分散体Ａ３を得た。
【０１４７】
（比較例Ａ２）
製造例９で得られたアゾ顔料組成物：２２．５重量％及び製造例１で得られた顔料誘導体１：２．５重量％に替えて、製造例９で得られたアゾ顔料組成物：２５重量％とした以外は、実施例Ａ１と同様にして顔料分散体Ａ４を得た。
【０１４８】
（評価）
＜塗膜形成用着色組成物の調製＞
顔料分散体Ａ１〜４に、アゾ顔料組成物が１２重量％、並びに、分散樹脂及び高分子系分散剤との合計量がアゾ顔料組成物に対して１００重量％となるように塗膜形成成分（綜研化学株式会社製、フォレット（登録商標）ＺＡＨ１１０、アクリル系ポリマー、固形分３５．０％、アルカリ可溶性）とＰＭＡを添加し、着色組成物Ａ１〜４を調製した。
【０１４９】
＜塗膜の形成＞
得られた着色組成物Ａ１〜４を、スピンコーター（ミカサ株式会社製、スピンコーターＭＳ−１５０Ａ）を用いて、厚さ１ｍｍ、１００ｍｍ角のガラス板にそれぞれ塗布した。この際、各着色組成物Ａ１〜４について、色度ｘが異なる３つの塗膜が形成されるように塗布した３枚の塗布板を作製した。即ち、スピンコーターの回転数を変化させて厚みを変え、３枚のうちの１枚の色度ｘが必ず０．６８５０より小さい値となるように、他の１枚の色度ｘが必ず０．６８５０より大きい値となるようにした。得られた塗布板を、９０℃で２．５分間予備乾燥（Ｐｒｅｂａｋｅ）を行い、さらに、２３０℃で３０分間乾燥（Ｐｏｓｔｂａｋｅ）を行った。
【０１５０】
＜色度ｙ、輝度Ｙ、コントラストの測定＞
Ｐｏｓｔｂａｋｅ後の各塗膜について、色度計（株式会社日立製作所製、Ｕ３３１０）を用いて、ｘｙＹ表色法による三刺激値を求めた。コントラスト比（ＣＲ比）に関しては、色彩輝度計（株式会社トプコンテクノハウス、ＢＭ−５ＡＳ）を用いて求めた。各塗膜につき前述のようにして用意した３枚の塗布板の測定値から近似直線（検量線）を求め、色度ｘが０．６８５０の時の色度ｙと輝度Ｙの値を各塗膜の結果として採用した。但し、輝度Ｙは、補正値Ｙ＊を採用した。着色組成物Ａ３を用いて得られた塗膜Ａ３を基準として、各塗膜Ａ１〜Ａ４のＣＲ比（Ａ１、Ａ２、Ａ３、Ａ４／Ａ３）を求めた。結果を表１に示す。
【０１５１】
【表１】
2020147682.tif 000025
【０１５２】
［試験例Ｂ］
（実施例Ｂ１）
製造例１で得られた顔料誘導体１に替えて、製造例２で得られた顔料誘導体２を用いた以外は実施例Ａ１と同様にして顔料分散体Ｂ１を得た。
【０１５３】
（評価）
対照Ｂ１として、比較例Ａ１と同様にして顔料分散体Ｂ２を得た。試験例Ａと同様にして、得られた顔料分散体Ｂ１、２を用いて、それぞれ着色組成物Ｂ１、２及び塗膜Ｂ１、２を調製し、評価を行った。結果を表２に示す。尚、ＣＲ比は、着色組成物Ｂ２を用いて得られた塗膜Ｂ２（対照Ｂ１）を基準として求めた。
【０１５４】
【表２】
2020147682.tif 000026
【０１５５】
［試験例Ｃ］
（実施例Ｃ１）
製造例１で得られた顔料誘導体１に替えて、製造例３で得られた顔料誘導体３を用いた以外は実施例Ａ１と同様にして顔料分散体Ｃ１を得た。
【０１５６】
（評価）
対照Ｃ１として、比較例Ａ１と同様にして顔料分散体Ｃ２を得た。試験例Ａと同様にして、得られた顔料分散体Ｃ１、２を用いて、それぞれ着色組成物Ｃ１、２及び塗膜Ｃ１、２を調製し、評価を行った。結果を表３に示す。尚、ＣＲ比は、着色組成物Ｃ２を用いて得られた塗膜Ｃ２（対照Ｃ１）を基準として求めた。
【０１５７】
【表３】
2020147682.tif 000027
【０１５８】
［試験例Ｄ］
（実施例Ｄ１）
製造例１で得られた顔料誘導体１に替えて、製造例４で得られた顔料誘導体４を用いた以外は実施例Ａ１と同様にして顔料分散体Ｄ１を得た。
【０１５９】
（実施例Ｄ２）
製造例１で得られた顔料誘導体１に替えて、製造例５で得られた顔料誘導体５を用いた以外は実施例Ａ１と同様にして顔料分散体Ｄ２を得た。
【０１６０】
（評価）
対照Ｄ１として、比較例Ａ１と同様にして顔料分散体Ｄ３を得た。試験例Ａと同様にして、得られた顔料分散体Ｄ１〜３を用いて、それぞれ着色組成物Ｄ１〜３及び塗膜Ｄ１〜３を調製し、評価を行った。結果を表４に示す。尚、ＣＲ比は、着色組成物Ｄ３を用いて得られた塗膜Ｄ３（対照Ｄ１）を基準として求めた。
【０１６１】
【表４】
2020147682.tif 000028
【０１６２】
［試験例Ｅ］
（実施例Ｅ１）
製造例１で得られた顔料誘導体１に替えて、製造例６で得られた顔料誘導体６を用いた以外は実施例Ａ１と同様にして顔料分散体Ｅ１を得た。
【０１６３】
（実施例Ｅ２）
製造例１で得られた顔料誘導体１に替えて、製造例７で得られた顔料誘導体７を用いた以外は実施例Ａ１と同様にして顔料分散体Ｅ２を得た。
【０１６４】
（評価）
対照Ｅ１として、比較例Ａ１と同様にして顔料分散体Ｅ３を得た。試験例Ａと同様にして、得られた顔料分散体Ｅ１〜３を用いて、それぞれ着色組成物Ｅ１〜３及び塗膜Ｅ１〜３を調製し、評価を行った。結果を表５に示す。尚、ＣＲ比は、着色組成物Ｅ３を用いて得られた塗膜Ｅ３（対照Ｅ１）を基準として求めた。
【０１６５】
【表５】
2020147682.tif 000029
【０１６６】
［試験例Ｆ］
（実施例Ｆ１）
製造例８で得られたアゾ顔料組成物に替えて、製造例１０で得られたアゾ顔料組成物を用いた以外は、実施例Ａ１と同様にして顔料分散体Ｆ１を得た。
【０１６７】
（比較例Ｆ１）
製造例８で得られたアゾ顔料組成物：２２．５重量％及び製造例１で得られた顔料誘導体１：２．５重量％に替えて、製造例８で得られたアゾ顔料組成物：２５重量％を用いた以外は、実施例Ｆ１と同様にして顔料分散体Ｆ２を得た。
【０１６８】
（評価）
試験例Ａと同様にして、得られた顔料分散体Ｆ１、２を用いて、それぞれ着色組成物Ｆ１、２及び塗膜Ｆ１、２を調製し、評価を行った。結果を表６に示す。尚、ＣＲ比は、着色組成物Ｆ２を用いて得られた塗膜Ｆ２（比較例Ｆ１）を基準として求めた。
【０１６９】
【表６】
2020147682.tif 000030
【０１７０】
表１〜６より、式（１）で示される顔料誘導体を用いることで、アゾ顔料分散体を含む塗膜形成用着色組成物により形成される塗膜は、輝度（Ｙ＊）の低下が抑制され、コントラストが向上していることが分かる。